(57)【要約】  本発明は、コーティングされた基材に関し、コーティングは、リン酸チタン及び／またはリン酸ジルコニウムを含む。特定の実施形態では、基材は、インビボで使用するためのインプラントである。本発明はまた、基材の表面上に、リン酸チタン及び／またはリン酸ジルコニウムを含むかリン酸チタン及び／またはリン酸ジルコニウムからなるコーティングを形成する方法に関する。【特許請求の範囲】
【請求項１】
表面上にコーティングを含む基材であって、前記コーティングが、リン酸チタン、リン酸ジルコニウム又はそれらの混合物を含み、前記基材が、インビボでの使用に適したインプラントである基材。
【請求項２】
前記コーティングが多孔質である、請求項１に記載の基材。
【請求項３】
前記コーティングが、リン酸チタン、リン酸ジルコニウム又はそれらの混合物からなる、請求項１又は２に記載の基材。
【請求項４】
前記コーティングが非晶質である、請求項１から３のいずれか一項に記載の基材。
【請求項５】
前記コーティングが連続的である、請求項１から４のいずれか一項に記載の基材。
【請求項６】
リン酸チタン、リン酸ジルコニウム又はそれらの混合物を含む前記コーティングが、約１〜約１０００ｎｍの厚さを有する、請求項１から５のいずれか一項に記載の基材。
【請求項７】
リン酸チタン、リン酸ジルコニウム又はそれらの混合物を含む前記コーティングが、約５〜約２５０ｎｍの厚さを有する、請求項１から６のいずれか一項に記載の基材。
【請求項８】
リン酸チタン、リン酸ジルコニウム又はそれらの混合物を含む前記コーティングが、約５〜約８０ｎｍの厚さを有する、請求項１から７のいずれか一項に記載の基材。
【請求項９】
リン酸チタン、リン酸ジルコニウム又はそれらの混合物を含む前記コーティングが、約１０〜約４０ｎｍの厚さを有する、請求項１から８のいずれか一項に記載の基材。
【請求項１０】
前記コーティング中の前記リン酸チタン及び／又はリン酸ジルコニウムが、約５〜約４００ｍ２／ｇの比表面積を有する、請求項１から９のいずれか一項に記載の基材。
【請求項１１】
前記基材が、リン酸カルシウムを含む追加のコーティングを含む、請求項１から１０のいずれか一項に記載の基材。
【請求項１２】
前記リン酸カルシウムが、非晶質リン酸カルシウム、リン酸一カルシウム、リン酸二カルシウム、リン酸三カルシウム、リン酸四カルシウム、ヒドロキシアパタイト、リン酸八カルシウム又はそれらの混合物、好ましくはヒドロキシアパタイトの形態である、請求項１１に記載の基材。
【請求項１３】
前記追加のコーティングが、リン酸チタン、リン酸ジルコニウム又はそれらの混合物を含む前記コーティングの上にある、請求項１１又は１２に記載の基材。
【請求項１４】
リン酸チタン、リン酸ジルコニウム又はそれらの混合物を含む前記コーティングが抗生物質をさらに含む、請求項１から１３のいずれか一項に記載の基材。
【請求項１５】
前記インプラントが、歯科用スクリュー、股関節ステム、脊椎固定ケージ、オストミーバッグポート、骨固定補聴器、歯科用インプラントアバットメント又は外部固定装置である、請求項１から１４のいずれか一項に記載の基材。
【請求項１６】
前記基材が、金属、セラミック、グラファイト状材料又はポリマーから作製される、請求項１から１５のいずれか一項に記載の基材。
【請求項１７】
前記金属が、チタン及びその合金、ジルコニウム及びその合金、ステンレス鋼、タンタル、ＮｉＴｉ合金ならびにコバルト−クロム合金から選択され、前記セラミックが、アルミナ、ジルコニア、アルミナ強化ジルコニア及びＳｉ３Ｎ４から選択され、前記グラファイト状材料が、グラフェン及びパイロカーボンから選択され、前記ポリマーが、ポリプロピレン、ポリエチレン、ポリスルホン、ポリエーテルケトンケトン、ポリ（スチレン）、ポリ（カーボナート）、ポリ（エチレンテレフタラート）及びポリエーテルエーテルケトンから選択される、請求項１６に記載の基材
【請求項１８】
前記基材が、チタン又はその合金、ジルコニウム又はその合金、ステンレス鋼、タンタル、ＮｉＴｉ合金、コバルト−クロム合金、アルミナ、ジルコニア、アルミナ強化ジルコニア、パイロカーボン、ポリスルホン、ポリエーテルケトンケトン、ポリ（スチレン）、ポリ（カーボナート）又はポリエーテルエーテルケトン、好ましくはポリエーテルエーテルケトンから作製される、請求項１６に記載の基材。
【請求項１９】
基材の表面上に、リン酸ジルコニウムを含むか又はリン酸ジルコニウムからなるコーティングを形成する方法であって、前記方法が、
ａ）ジルコニウム前駆体を含む第１の油中水型エマルジョンとホスファート前駆体を含む第２の油中水型エマルジョンとを混合し、前記ジルコニウム前駆体と前記ホスファート前駆体とを一緒に反応させてナノサイズのリン酸ジルコニウム粒子の分散体を形成すること、
ｂ）前記基材の前記表面に前記分散体を塗布すること、
ｃ）場合により、前記基材の前記表面上に前記分散体の均一な層を作成すること、及び
ｄ）前記基材の前記表面上にリン酸ジルコニウムの前記コーティングを形成するために、前記分散体のあらゆる他の成分を除去することを含む方法。
【請求項２０】
前記第１及び／又は前記第２の油中水型エマルジョンが、１つ以上の界面活性剤も含む、請求項１９に記載の方法。
【請求項２１】
基材の表面上に、リン酸ジルコニウムを含むか又はリン酸ジルコニウムからなるコーティングを形成する方法であって、前記方法が、
ａ１）ジルコニウム前駆体を含む油中水型エマルジョンにホスファート前駆体を加えるか又はホスファート前駆体を含む油中水型エマルジョンにジルコニウム前駆体を加え、前記ジルコニウム前駆体と前記ホスファート前駆体とを一緒に反応させてナノサイズのリン酸ジルコニウム粒子の分散体を形成すること、
ｂ）前記基材の前記表面に前記分散体を塗布すること、
ｃ）場合により、前記基材の前記表面上に前記分散体の均一な層を作成すること、及び
ｄ）前記基材の前記表面上にリン酸ジルコニウムの前記コーティングを形成するために、前記分散体のあらゆる他の成分を除去することを含む方法。
【請求項２２】
基材の表面上に、リン酸チタンを含むか又はリン酸チタンからなるコーティングを形成する方法であって、前記方法が、
ｅ）ホスファート前駆体を含む油中水型エマルジョンにチタン前駆体を加え、前記チタン前駆体と前記ホスファート前駆体とを一緒に反応させてナノサイズのリン酸チタン粒子の分散体を形成すること、
ｆ）前記基材の前記表面に前記分散体を塗布すること、
ｇ）場合により、前記基材の前記表面上に前記分散体の均一な層を作成すること、及び
ｈ）前記基材の前記表面上にリン酸チタンの前記コーティングを形成するために、前記分散体のあらゆる他の成分を除去することを含む方法。
【請求項２３】
前記油中水型エマルジョンが、１つ以上の界面活性剤も含む、請求項２１又は請求項２２に記載の方法。
【請求項２４】
基材の表面上に、リン酸チタン及び／又はリン酸ジルコニウムを含むか又はリン酸チタン及び／又はリン酸ジルコニウムからなるコーティングを形成する方法であって、前記方法が、
ａ）有機溶媒中にジルコニウム前駆体及び／又はチタン前駆体を含む溶液とホスファート前駆体を含む油中水型エマルジョンとを混合し、前記ジルコニウム前駆体及び／又はチタン前駆体と前記ホスファート前駆体とを一緒に反応させてナノサイズのリン酸ジルコニウム粒子及び／又はリン酸チタン粒子の分散体を形成すること、
ｂ）前記基材の前記表面に前記分散体を塗布すること、
ｃ）場合により、前記基材上に前記分散体の均一な層を作成すること、及び
ｄ）前記基材上にリン酸ジルコニウム及び／又はリン酸チタンの前記コーティングを形成するために、前記分散体のあらゆる他の成分を除去することを含む方法。
【請求項２５】
前記油中水型エマルジョン及び／又は前記溶液が、１つ以上の界面活性剤も含む、請求項２４に記載の方法。
【請求項２６】
前記チタン前駆体が、四塩化チタン（ＴｉＣｌ４）、チタンエトキシド、チタンイソプロポキシド及びチタンジイソプロポキシドビス（アセチルアセトナート）から選択される、請求項２２から２５のいずれか一項に記載の方法。
【請求項２７】
前記ジルコニウム前駆体が、四塩化ジルコニウム（ＺｒＣｌ４）、オキシ塩化ジルコニル、硝酸ジルコニル、ジルコニウムエトキシド、ジルコニウムイソプロポキシド及びジルコニウムジイソプロポキシドビス（アセチルアセトナート）から選択される、請求項１９から２１又は２３から２５のいずれか一項に記載の方法。
【請求項２８】
前記ホスファート前駆体が、リン酸（Ｈ３ＰＯ４）、Ｎａ３ＰＯ４、Ｎａ２ＨＰＯ４、ＮａＨ２ＰＯ４、Ｋ３ＰＯ４、Ｋ２ＨＰＯ４、ＫＨ２ＰＯ４、亜リン酸（Ｈ３ＰＯ３）、次亜リン酸（Ｈ３ＰＯ２）又は亜リン酸エステルから選択される、請求項１９から２７のいずれか一項に記載の方法。
【請求項２９】
前記分散体が、滴下、噴霧、又は前記分散体に前記基材を浸漬することにより、前記表面に塗布される、請求項１９から２８のいずれか一項に記載の方法。
【請求項３０】
前記基材の前記表面上の前記分散体の均一な層が、前記基材の回転、毛管抽出、重力測定の使用、又は前記基材上への圧縮ガスの流れの適用により形成される、請求項１９から２９のいずれか一項に記載の方法。
【請求項３１】
前記他の成分が、熱処理、プラズマ処理、液体抽出又はこれらの組合せにより除去される、請求項１９から３０のいずれか一項に記載の方法。
【請求項３２】
前記方法が、前記基材の親水性を増加させる、請求項１９から３１のいずれか一項に記載の方法。
【請求項３３】
前記基材がポリエーテルエーテルケトンから作製される、請求項３２に記載の方法。
【請求項３４】
リン酸カルシウムを含む追加のコーティングを形成することをさらに含む、請求項１９から３３のいずれか一項に記載の方法。
【請求項３５】
前記リン酸カルシウムが、非晶質リン酸カルシウム、リン酸一カルシウム、リン酸二カルシウム、リン酸三カルシウム、リン酸四カルシウム、ヒドロキシアパタイト、リン酸八カルシウム又はそれらの混合物、好ましくはヒドロキシアパタイトである、請求項３４に記載の方法。
【請求項３６】
前記追加のコーティングが、リン酸チタン及び／又はリン酸ジルコニウムを含むか又はリン酸チタン及び／又はリン酸ジルコニウムからなる前記コーティングの上に形成される、請求項３４又は３５に記載の方法。
【請求項３７】
前記基材が、インビボで使用するためのインプラントである、請求項１９から３６のいずれか一項に記載の方法。
【請求項３８】
請求項３７に記載の方法により得ることができるコーティングされた基材。
【請求項３９】
その表面上に多孔質コーティングを含む基材であって、前記コーティングが、リン酸チタン、リン酸ジルコニウム又はそれらの混合物を含み、リン酸チタン、リン酸ジルコニウム又はそれらの混合物を含む前記コーティングが、約１〜９９ｎｍの厚さを有する基材。
【請求項４０】
リン酸チタン、リン酸ジルコニウム又はそれらの混合物を含む前記コーティングが、約５〜約８０ｎｍの厚さを有する、請求項３９に記載の基材
【請求項４１】
リン酸チタン、リン酸ジルコニウム又はそれらの混合物を含む前記コーティングが、約１０〜約４０ｎｍの厚さを有する、請求項３９に記載の基材。
【請求項４２】
前記コーティングが、リン酸チタン、リン酸ジルコニウム又はそれらの混合物からなる、請求項３９から４１のいずれか一項に記載の基材。
【請求項４３】
前記コーティングが非晶質である、請求項３９から４２のいずれか一項に記載の基材。
【請求項４４】
前記コーティングが連続的である、請求項３９から４３のいずれか一項に記載の基材。
【請求項４５】
前記コーティング中の前記リン酸チタン及び／又はリン酸ジルコニウムが、約５〜約４００ｍ２／ｇの比表面積を有する、請求項３９から４４のいずれか一項に記載の基材。
【請求項４６】
リン酸チタン、リン酸ジルコニウム又はそれらの混合物を含む前記コーティングが抗生物質をさらに含む、請求項３９から４５のいずれか一項に記載の基材。
【請求項４７】
前記基材が、金属、セラミック、グラファイト状材料、ポリマー又はケイ素から作製される、請求項３９から４６のいずれか一項に記載の基材。
【請求項４８】
前記金属が、チタン及びその合金、ジルコニウム及びその合金、ステンレス鋼、タンタル、ＮｉＴｉ合金ならびにコバルト−クロム合金から選択され、前記セラミックが、アルミナ、ジルコニア、アルミナ強化ジルコニア及びＳｉ３Ｎ４から選択され、前記グラファイト状材料が、グラフェン及びパイロカーボンから選択され、前記ポリマーが、ポリプロピレン、ポリエチレン、ポリスルホン、ポリエーテルケトンケトン、ポリ（スチレン）、ポリ（カーボナート）、ポリ（エチレンテレフタラート）及びポリエーテルエーテルケトンから選択される、請求項４７に記載の基材。
【請求項４９】
前記基材が、チタン又はその合金、ジルコニウム又はその合金、ステンレス鋼、タンタル、ＮｉＴｉ合金、コバルト−クロム合金、アルミナ、ジルコニア、アルミナ強化ジルコニア、パイロカーボン、ポリスルホン、ポリエーテルケトンケトン）、ポリ（スチレン）、ポリ（カーボナート）又はポリエーテルエーテルケトン、好ましくはポリエーテルエーテルケトンから作製される、請求項４７に記載の基材。
【発明の詳細な説明】
【技術分野】
【０００１】
本発明は、例えば、骨組織及び軟組織などの生体組織と有利に相互作用するコーティングを提供する。コーティングは、機械的摩耗及び酸性条件に対して高度に耐性であるため、インビボ（ｉｎ  ｖｉｖｏ）で長期間保持され得る。本発明の別の目的は、様々な用途に使用することができる親水性表面を作成することである。さらに具体的には、リン酸ジルコニウム及びリン酸チタンなどの金属リン酸塩のコーティングが記載されている。
【背景技術】
【０００２】
インプラントは人体の様々な領域で使用されている。歯科用スクリュー、股関節ステム及び脊椎固定ケージは、骨組織と一体化するように設計された装置のほんの数例である。オストミーバッグポート、骨固定補聴器及び歯科用インプラントアバットメントは、軟組織と一体化するように設計された装置の例である。
【０００３】
ヒト組織に対するインプラントの一体化を成功させるには、インプラント材料の選択が当然非常に重要である。チタンは、骨と一体化する優れた能力を有し、新たな骨組織の成長を刺激することが１９５０年代に発見され、この現象は現在、オッセオインテグレーション（ｏｓｓｅｏｉｎｔｅｇｒａｔｉｏｎ）と呼ばれている。これらの特性及びその高い機械的強度により、チタンは今日、群を抜いて最も一般的なインプラント材料である。ジルコニア及びアルミナ強化ジルコニアなどのセラミックは、チタンに比べてオッセオインテグレーションが遅いが、股関節カップ及び大腿骨頭など、極端な硬度及び強度が要求される用途に使用される。生体不活性として分類される材料もある。これらは人体に受け入れられるが、一体化されない。そのような材料の例は、ポリアミド及びポリエーテルエーテルケトン（ＰＥＥＫ）などのポリマーである。
【０００４】
骨は、鉱物であるヒドロキシアパタイト（ＨＡ）と化学的及び構造的に非常に類似したリン酸カルシウム化合物から主になる。オッセオインテグレーションを改善するために、インプラント表面上にリン酸カルシウムコーティングを塗布することができる。作用機構は完全には理解されていないが、リン酸カルシウムは骨形成の最初の段階に関与するタンパク質を吸着することによって骨成長を誘発すると一般に考えられている。後の段階で、コーティングは徐々に吸収され、新しい骨を形成するための原料として使用される。リン酸三カルシウム（ＴＣＰ）及びＨＡなどの材料が骨組織成長に有益な効果を及ぼすことは十分に裏付けられており、これらは、骨足場材料及びインプラントコーティングなどの様々な医療用途で臨床的に使用されている。
【０００５】
リン酸カルシウム生体材料の１つの重要なパラメータは、インビボにおける吸収速度である。内因性骨の吸収は自然の過程であり、古い骨は破骨細胞によって絶えず吸収され、新しい骨は骨芽細胞によって作られる。この吸収により、新しい骨の原料として使用され得るカルシウム及びリンが放出される。破骨細胞は酸性環境を作り出すことによって骨を吸収する。ＨＡは中性ｐＨでは非常に溶解度が低いが、ｐＨ４未満では急速に溶解する。酸性条件下での溶解度の増加は、他のリン酸カルシウム、例えば、リン酸三カルシウムまたはリン酸八カルシウムでも観察される。厚い（２０〜６０μｍ）リン酸カルシウムベースのインプラントコーティングでは、インビボ溶解は、コーティングの完全性を低下させ、大きなリン酸カルシウム粒子の剥離を引き起こし、ひいては炎症反応を引き起こす可能性がある。薄い（１μｍ未満）コーティングではリン酸カルシウムの量は非常に少なく、これらのコーティングでは、リン酸カルシウムは、骨成長のための原料よりもむしろ骨成長のための触媒のように作用する（Ｍｅｉｒｅｌｌｅｓ  ｅｔ  ａｌ．Ｊ．Ｂｉｏｍｅｄ．Ｍａｔｅｒ．Ｒｅｓ．Ａ  ２  ８７  ２９９−３０７）。薄いコーティングは、通常、数週間または数カ月のうちにインビボで迅速に溶解することを意味する。この時間の後、オッセオインテグレーションの最初の工程は終了し、インプラントの長期安定性は基材の特性に依存する。何らかの理由で薄いコーティングが所望よりもはるかに早く溶解すると、コーティングの効率が大幅に低下する。基材自体が一体化能力の低い材料である場合、骨の代わりに結合組織が表面上に形成されるリスクがあるため、これはインプラントの非常に低い固定強度につながる可能性がある。ＰＥＥＫは、骨組織を形成する能力が低い生体不活性材料の一例である。このため、オッセオインテグレーションの少なくとも最初の重要な数週間にわたって、骨刺激コーティングが経時的に保持されることを確実にすることが非常に重要になる。
【０００６】
軟組織とは、人体内の構造、例えば、皮膚、腱、筋膜及び口腔粘膜の広義の用語である。オッセオインテグレーションは成熟した研究分野であり、骨に一体化して治癒する表面の必要性はよく知られているが、軟組織一体化についてはあまり知られていない。一般に、オッセオインテグレーションについて良好に機能する表面は、良好な軟組織一体化も示す。したがって、軟組織一体化を達成するためには、表面はタンパク質に対する高い親和性と高い表面積とを有すべきである。このように、チタンインプラント及びＨＡコーティングインプラントは、良好な軟組織一体化を有することが示されている。国際公開第０２／０８７６４８号パンフレットに記載されているように、多孔質二酸化チタン（ＴｉＯ２）コーティング及び二酸化ケイ素（ＳｉＯ２）コーティングも効果的であることが証明されている。
【０００７】
上述のように、リン酸カルシウム鉱物は酸性ｐＨ値では溶解度が増加し、リン酸カルシウム（ＣａＰ）コーティングの吸収は人体の自然の過程である。インビボ吸収に影響を与えるもう１つの重要なパラメータは、基材に対するコーティングの接着強度である。ポリマー材料では、基材に対するＣａＰコーティングの結合強度は、チタンなどの高帯電表面よりもかなり弱い。したがって、チタン上のコーティングと比較して、インビボで配置されたポリマー上のコーティングは、ポリマー基材からのコーティングの剥離または層間剥離のさらに高いリスク、及びさらに高い溶解速度に直面する。
【０００８】
リン酸ジルコニウム及びリン酸チタン（ＺｒＰ及びＴｉＰと略される）は、イオン交換特性を有することが当初発見された無機層状鉱物である（Ｋ．Ａ．Ｋｒａｕｓ  ｅｔ  ａｌ．，ＪＡＣＳ，７８（３）６９４，１９５６）。今日、リン酸ジルコニウムは、イオン交換体、燃料電池において、及び様々な用途における触媒材料として一般的に使用されている。ＺｒＰは、その高い電荷密度、及び他の分子を吸着する能力のために、いくつかの例を挙げると、薬物送達のためのビヒクルとして、ポリマー複合材料及び太陽エネルギー用途の成分としても研究されている。ＺｒＰは、塩化ジルコニル（ＺｒＯＣｌ２）などの水溶性Ｚｒ源とリン酸（Ｈ３ＰＯ４）などのリン源とを混合することにより、水溶液中で合成することができる。これにより、非晶質または結晶性の低いＺｒＰが析出される。次いで、得られた生成物をＨ３ＰＯ４またはフッ化水素（ＨＦ）中で沸騰させることによって、完全に結晶性の生成物に変換することができる。合成条件を変えることにより、例えば、α−ＺｒＰ（Ｚｒ（ＨＰＯ４）２Ｈ２Ｏ）及びγ−ＺｒＰ（Ｚｒ（Ｈ２ＰＯ４）（ＰＯ４）２Ｈ２Ｏ）などのＺｒＰの様々な多形体を得ることができる。ＴｉＰもまた、Ｔｉ前駆体とリン酸とを混合することにより、水溶液中で合成することができる。ただし、ＴｉＣｌ４またはチタンアルコキシドなどのＴｉ前駆体は、水中で加水分解してＴｉＯ２を形成するため、ＴｉＯ２形成を防ぐように合成を行う必要がある。
【０００９】
ＺｒＰ合成に関する当初の報告では、粒子成長を制御するための構造指向剤を用いずに、水溶液中での単純な析出が使用された。さらに最近の研究では、多くの場合、界面活性剤系または他のソフトテンプレートの使用により、比表面積及び粒径を増加させることに焦点が当てられている。Ｊｉｍｅｎｅｚ−Ｊｉｍｅｎｅｚら（Ａｄｖ．Ｍａｔｅｒ．１９９８，（１０），１０，８１２−８１５）は、構造指向剤としてセチルトリメチルアンモニウム（ＣＴＭＡ）ブロミドを用いる界面活性剤支援系におけるＺｒＰの合成を記載している。その結果、２５０〜３２０ｍ２／ｇの比表面積を有する半結晶性粉末が得られるが、表面のコーティングを作製する方法は記載されていない。
【００１０】
Ｙｕｋｏら（Ｌａｎｇｍｕｉｒ  ２２（２３），２００６，９４６９−９４７２）は、ジルコニウムイソプロポキシド、リン酸トリエチル、Ｐｌｕｒｏｎｉｃ  Ｐ１２３トリブロックコポリマー、硝酸、エタノール及び水の混合物を使用するスピンコーティングによるシリコン基板上の規則性メソポーラスリン酸ジルコニウム膜の調製を開示している。膜厚は約２７５ｎｍであった。膜は高いプロトン伝導性を有した。
【００１１】
国際公開第０３／０６９７１２号パンフレットは、プロトン伝導性セラミック膜を開示している。膜は、その上にコーティングを有する基材を含み、基材は、織布または不織布の非導電性繊維から選択される。繊維は、ガラス繊維、セラミック繊維またはそれらの組合せであってよい。コーティングは、５０００ｎｍ未満、好ましくは１〜１００ｎｍまたは１０〜１００ｎｍの粒径を有するリン酸ジルコニウムの粒子を含む。コーティングはまた、リン酸ジルコニウム粒子の凝集体を含み得、凝集体は、１μｍ以上、好ましくは１〜２５μｍのサイズを有する。
【００１２】
韓国特許第１０−２０１２−０１３７７１０  Ａ号明細書は、抗菌化合物及び多孔質材料を含む抗菌コーティング組成物を開示している。多孔質材料は、ゼオライト、リン酸カリウム、リン酸ジルコニウム及びシリカゲルから選択され得る。
【００１３】
国際公開第２０１４／０４８５５５号パンフレットは、酸化ジルコニウム表面を酸性リン酸ナトリウム溶液と反応させて、表面上に１．０ｎｍ未満の厚さのリン酸イオンの単層を形成する手順を記載している。この例では、得られたリン酸イオン層がＺｒＯ２基材に非常によく付着することが見出された。ただし、この層は多孔質のＺｒＰコーティングまたはＴｉＰコーティングではない。
【００１４】
米国特許第２００３／０１５７３４９号明細書は、金属表面上に−ＺｒＯＨまたは−ＴｉＯＨなどの表面種を有する金属水酸化物の複合コーティングからなる骨伝導性材料を開示している。コーティングをリン酸塩緩衝液（ｐｈｏｓｐｈａｔｅ  ｂｕｆｆｅｒ）に浸漬し、熱処理すると、金属水酸化物の上にリン酸塩層が形成される。このコーティングは、金属水酸化物の上に配置されたリン酸塩からなり、ナノサイズのＺｒＰまたはＴｉＰを含有しない。
【００１５】
ガラス表面上にＺｒＯ２のコーティングを最初に作製し、次いでＺｒＯ２コーティングにリン酸溶液（ｐｈｏｓｐｈｏｒｉｃ  ａｃｉｄ  ｓｏｌｕｔｉｏｎ）を塗布し、ＺｒＯ２コーティング上にホスファート（ｐｈｏｓｐｈａｔｅ）の層を作製することによってセンサを形成する同様のアプローチが、Ｘ．Ｂａｉらによって記載されている（Ｊ．Ｅｎｖｉｒｏｎ．Ｍｏｎｉｔ．，２００９，１１，３２６−３２９）。著者らはこれを「ＺｒＰコーティング」として記載しているが、国際公開第２０１４／０４８５５５号パンフレットと同様に、ＺｒＯ２層の上のリン酸イオンコーティングであることに留意されたい。このＺｒＯ２／ホスファートコーティングの厚さは０．９μｍであると記載されている。
【００１６】
国際公開第２００５／１２３５７９号パンフレットは、コーティングの形態または粉末としてのナノサイズのリン酸カルシウムの製造を記載している。このコーティング方法は、ナノサイズのリン酸カルシウムの非常に薄い（＜１５０ｎｍ）層を作製することができる。粒子の合成は、酸性液晶相に前駆体を溶解して行われ、結晶化は、アンモニアを用いてｐＨをゆっくり上昇させることにより開始される。液晶相は、ナノサイズの結晶が生成されるようにリン酸カルシウムの成長を制限する構造指向系として機能する。これらの材料は低いｐＨ値で析出し、液晶相に前駆体を加えると前駆体間の即時反応が開始され、制御されない結晶成長がもたらされるため、この方法はＺｒＰまたはＴｉＰの製造には適していない。
【００１７】
この文献には、ポリマーマトリックス中に埋め込まれたＺｒＰ結晶の薄膜からなる製品も記載されており、例えば、エポキシ／α−ＺｒＰ複合材料を記載するＭ．Ｗｏｎｇら（Ｎａｔｕｒｅ  Ｃｏｍｍ．ＤＯＩ：１０．１０３８／ｎｃｏｍｍｓ４５８９）、またはポリウレタン／α−ＺｒＰ複合材料を記載するＴ−Ｃ  Ｈｕａｎｇら（ＲＳＣ  Ａｄｖ．，２０１７，７，９９０８−９９１３）が記載されている。これらの材料は表面上に薄いコーティングとして塗布することができるが、コーティングは、純粋なＺｒＰではなく、ポリマーマトリックスによって囲まれたＺｒＰ結晶からなる。
【００１８】
組織の一体化を促進するコーティングを含む代替のインプラントが依然として必要とされている。
【発明の概要】
【００１９】
本発明は、その表面上にコーティングを含む基材を提供し、コーティングは、リン酸チタン、リン酸ジルコニウムまたはそれらの混合物を含み、基材は、インビボでの使用に適したインプラントである。
【００２０】
好ましくは、コーティングは多孔質コーティングであり、好ましくは最長寸法が１〜１００ｎｍの細孔を有する。また好ましくは、コーティングは、リン酸チタン、リン酸ジルコニウムまたはそれらの混合物からなる。
【００２１】
コーティングは、好ましくは非晶質であるか、結晶化度が低い。また、好ましくは、コーティングは連続的である。
【００２２】
コーティングは、典型的に、約１〜約１０００ｎｍの厚さを有する。コーティング中のＺｒＰ及び／またはＴｉＰは、窒素吸着により測定して、約５〜約４００ｍ２／ｇの比表面積を有することが好ましい。
【００２３】
別の実施形態では、本発明は、その表面上に多孔質コーティングを含む基材を提供し、コーティングは、リン酸チタン、リン酸ジルコニウムまたはそれらの混合物を含み、コーティングは、１〜９９ｎｍの厚さを有する。好ましくは、コーティングは、リン酸チタン、リン酸ジルコニウムまたはそれらの混合物からなる。コーティングは多孔質コーティングであり、好ましくは最長寸法が１〜１００ｎｍの細孔を有する。
【００２４】
コーティングは、典型的に、約１〜約１０００ｎｍの厚さを有する。コーティング中のＺｒＰ及び／またはＴｉＰは、窒素吸着により測定して、約５〜約４００ｍ２／ｇの比表面積を有することが好ましい。
【００２５】
好ましくは、コーティングは非晶質であるか、結晶化度が低い。また、好ましくは、コーティングは連続的である。
【００２６】
本発明はまた、基材の表面上に、リン酸ジルコニウムを含むか又はリン酸ジルコニウムからなるコーティングを形成するための第１の方法を提供し、該方法は、
ａ）ジルコニウム前駆体を含む第１の油中水型エマルジョンとホスファート前駆体を含む第２の油中水型エマルジョンとを混合し、ジルコニウム前駆体とホスファート前駆体とを一緒に反応させてナノサイズのリン酸ジルコニウム粒子の分散体（ｄｉｓｐｅｒｓｉｏｎ）を形成すること、
ｂ）基材の表面に該分散体を塗布すること、
ｃ）場合により、基材の表面上に分散体の均一な層を作成すること、及び
ｄ）基材の表面上にリン酸ジルコニウムのコーティングを形成するために、分散体のあらゆる他の成分を除去することを含む。
【００２７】
上記の方法の代わりに、上記の工程ａ）を工程ａ１）に置き換えることができる：
ａ１）ジルコニウム前駆体を含む油中水型エマルジョンにホスファート前駆体を加えるか又はホスファート前駆体を含む油中水型エマルジョンにジルコニウム前駆体を加え、ジルコニウム前駆体とホスファート前駆体とを一緒に反応させてナノサイズのリン酸ジルコニウム粒子の分散体を形成すること。
【００２８】
本発明はさらに、基材の表面上に、リン酸チタンを含むか又はリン酸チタンからなるコーティングを形成するための第２の方法を提供し、該方法は、
ｅ）ホスファート前駆体を含む油中水型エマルジョンにチタン前駆体を加え、チタン前駆体とホスファート前駆体とを一緒に反応させてナノサイズのリン酸チタン粒子の分散体を形成すること、
ｆ）基材の表面に該分散体を塗布すること、
ｇ）場合により、基材の表面上に分散体の均一な層を作成すること、及び
ｈ）基材の表面上にリン酸チタンのコーティングを形成するために、分散体のあらゆる他の成分を除去することを含む。
【００２９】
本発明はさらに、基材の表面上に、リン酸チタン及び／またはリン酸ジルコニウムを含むか又はリン酸チタン及び／またはリン酸ジルコニウムからなるコーティングを形成するための第３の方法を提供し、該方法は、
ａ）有機（非水性）溶媒中にジルコニウム前駆体及び／またはチタン前駆体を含む溶液とホスファート前駆体を含む油中水型エマルジョンとを混合し、ジルコニウム前駆体及び／またはチタン前駆体とホスファート前駆体とを一緒に反応させてナノサイズのリン酸ジルコニウム粒子及び／またはリン酸チタン粒子の分散体を形成すること、
ｂ）基材の表面に該分散体を塗布すること、
ｃ）場合により、基材上に分散体の均一な層を作成すること、及び
ｄ）基材上にリン酸ジルコニウム及び／またはリン酸チタンのコーティングを形成するために、分散体のあらゆる他の成分を除去することを含む。
【００３０】
本発明はさらに、基材の表面の親水性を増加させる方法を提供し、該方法は、上記の本発明の方法のいずれかを使用して基材の表面上にコーティングを形成することを含む。好ましくは、基材はポリマー基材、さらに好ましくはＰＥＥＫである。
【００３１】
本発明はまた、本発明の方法のいずれかによって得ることができるコーティングされた基材を提供する。
【００３２】
基材は、歯科用スクリュー、股関節ステム、脊椎固定ケージ、オストミーバッグポート、骨固定補聴器、歯科用インプラントアバットメント及び外部固定装置などのインプラントであり得る。基材はまた、センサまたは医療機器の構成要素など、親水性表面が望ましい構造であり得る。
【図面の簡単な説明】
【００３３】
【図１ａ】Ｐｌｕｒｏｎｉｃ  Ｌ６４／ｐ−キシレン／水系を使用した、チタンディスク上の本発明のＺｒＰコーティングのＳＥＭ画像。スケールバー＝２００ｎｍ。
【図１ｂ】Ｔｒｉｔｏｎ  Ｘ−１００／１−ヘキサノール／シクロヘキサン／水系を使用した、チタンディスク上の本発明のＺｒＰコーティングのＳＥＭ画像。スケールバー＝２００ｎｍ。
【図２】チタンディスク上の本発明のＴｉＰコーティングのＳＥＭ画像。スケールバー＝１００ｎｍ。
【図３】本発明によるＺｒＰによってコーティングされたブラストＰＥＥＫスクリューの低倍率及び高倍率でのＳＥＭ画像、スケールバー＝２００μｍ及び２００ｎｍ。
【図４】酢酸に浸漬するか、水中で超音波処理したＺｒＰディスクについて、ＸＰＳにより測定したＺｒＰの総量（ＺｒとＰとの原子％の合計として計算した）。
【図５】ＸＰＳにより測定した場合の、模擬体液（Ｓｉｍｕｌａｔｅｄ  Ｂｏｄｙ  Ｆｌｕｉｄ：ＳＢＦ）に浸漬した非コーティングＰＥＥＫ及びＺｒＰコーティングＰＥＥＫならびにチタンディスクのカルシウム含有量。
【図６】模擬塩水溶液（ｓｉｍｕｌａｔｅｄ  ｓａｌｔ  ｗａｔｅｒ  ｓｏｌｕｔｉｏｎ）中での１週間及び２週間後の非コーティングＰＥＥＫ及びＺｒＰコーティングＰＥＥＫに対する接触角測定。
【図７】最初にＺｒＰによりコーティングされ、次いでナノサイズのＨＡによりコーティングされたＰＥＥＫディスクのＳＥＭ画像。スケールバー＝５００ｎｍ。
【図８】ウサギ脛骨に埋め込んで６週間後のブラストＰＥＥＫインプラント（非コーティング及びＺｒＰコーティング済み）の除去トルク値。
【図９】様々な保管時間後の歯科用インプラントスクリューに対する水の液体吸着。●＝熱処理、■＝ＺｒＰコーティング済み、▲＝ＨＡコーティング済み。
【発明を実施するための形態】
【００３４】
特に指示しない限り、以下の説明は、任意のタイプの基材、及び本発明のあらゆる実施形態に適用される。
【００３５】
本発明のコーティングは、リン酸チタン（ＴｉＰ）及び／またはリン酸ジルコニウム（ＺｒＰ）から形成される。好ましくは、それらは、層またはコーティングが介在することなく、基材の表面上に直接形成される。ＺｒＰまたはＴｉＰなどの酸性ホスファートベースの材料は、リン酸基と結合を形成することができる表面と強く相互作用する。したがって、コーティングは、チタン及びジルコニウムなどの金属だけでなく、ＺｒＯ２及びＡｌ２Ｏ３などのセラミック、ならびにＰＥＥＫなどのポリマーに対しても高い接着強度を有する。ＨＡと同様に、ＺｒＰはタンパク質及びアミノ酸に強く吸着するが、ＨＡとＺｒＰとの間の１つの顕著な差は異なるｐＨでの安定性である。ＨＡは塩基性条件下で安定であり、低ｐＨ値で溶解し始めるが、ＺｒＰの挙動は逆で、低ｐＨ値で安定であるが塩基性条件下で溶解し始める。これにより、ＺｒＰは人体の自然溶解過程で生じる酸性環境に対して高い耐性を示す。ＴｉＰは、酸性条件でのタンパク質吸着及び安定性に関してＺｒＰと類似の特性を有するが、ＴｉＰの方がアルカリ性ｐＨ値での溶解度が高い。したがって、ＺｒＰ及びＴｉＰのコーティングはインビボで長期間持続し、例えば、本質的に恒久的である。
【００３６】
ＺｒＰまたはＴｉＰのインプラントコーティングは、酸性条件に耐性であり、タンパク質吸着の傾向も高い。さらに、ナノメートル範囲の特徴を有するコーティングは、下にある基材の表面エネルギー及び比表面積を増加させ、これにより、タンパク質の接着を改善する。そのようなコーティングはまた、それがＰＥＥＫなどのポリマーであろうと、チタンなどの金属であろうと、当該基材の親水性を増加させる。親水性表面は、オッセオインテグレーション及び軟組織一体化のために望ましいが、親水性表面は、例えば、センサでは気泡形成を防止し、カテーテルでは濡れを増加させるのに役立つため、他の用途にも魅力的である。コーティングは非常に薄く連続的にすることができるため、インプラントの下にある構造に追従し、それにより、インプラント表面のトポグラフィーを保持することが可能になる。多くの市販のインプラントは、マイクロメートル範囲の表面粗さ（表面の算術平均高さ（Ｓａ）が通常０．５〜２μｍ）を有するように加工されるため、ミクロンサイズの粗さを維持するためには、これらの表面の上のコーティングは薄くなければならない。
【００３７】
ＺｒＰまたはＴｉＰなどの材料はポリマーまたは金属よりも脆く、機械的特性のこの差は、コーティングが厚すぎると問題を引き起こす可能性がある。例えば、コーティングされたポリマー材料が曲げ力を受けると、コーティングとポリマー基材とでは寸法変形は全く異なる。所与の形状では、任意の材料の柔軟性は、その厚さが減少すると増加するため、薄いコーティングの方が厚いコーティングよりも曲げに対して弾力性がある。したがって、基材がポリマー基材または金属基材である場合、比較的薄いＺｒＰコーティングまたはＴｉＰコーティングを有することが有利である。
【００３８】
基材
コーティングは、限定するものではないが、チタン及びその合金、ジルコニウム及びその合金、ステンレス鋼、タンタル、ＮｉＴｉ合金、及びコバルト−クロム合金などの金属；アルミナ、ジルコニア、アルミナ強化ジルコニア及びＳｉ３Ｎ４などのセラミック；グラフェン及びパイロカーボンなどのグラファイト状材料；ケイ素；ならびにポリプロピレン、ポリエチレン、ポリスルホン（ＰＳＵ）、ポリエーテルケトンケトン（ＰＥＫＫ）、ポリ（スチレン）、ポリ（カーボナート）、ポリ（エチレンテレフタラート）及びＰＥＥＫなどのポリマーから作製された基材を含む任意の好適な基材に塗布することができる。好ましい基材には、チタン及びその合金、ジルコニウム及びその合金、ステンレス鋼、タンタル、ＮｉＴｉ合金、コバルト−クロム合金、アルミナ、ジルコニア、アルミナ強化ジルコニア、パイロカーボン、ポリスルホン（ＰＳＵ）、ポリエーテルケトンケトン（ＰＥＫＫ）、ポリ（スチレン）、ポリ（カーボナート）及びＰＥＥＫが含まれる。さらに好ましい基材には、チタン及びその合金、ステンレス鋼、ジルコニア、アルミナ強化ジルコニア、パイロカーボン及びＰＥＥＫが含まれ、最も好ましくはＰＥＥＫが含まれる。
【００３９】
好ましい基材は、インビボで使用するためのインプラントの形態である。インプラントの場合、基材は好ましくは生体適合性である。好適なインプラントには、歯科用スクリュー、股関節ステム、脊椎固定ケージ、オストミーバッグポート、骨固定補聴器、歯科用インプラントアバットメント及び外部固定装置が含まれる。ヒトまたは動物の体に埋め込まれた後の一体化を加速するために、粗面を有するインプラントが好ましい。インプラント用の好ましい基材には、チタン及びその合金、ステンレス鋼、コバルト−クロム合金、ジルコニア、アルミナ強化ジルコニア、パイロカーボン及びＰＥＥＫが含まれ、最も好ましくはＰＥＥＫが含まれる。
【００４０】
本発明のＺｒＰコーティング及びＴｉＰコーティングは親水性である。したがって、基材は、装置または構成要素の表面が親水性であることが有益である任意の装置またはその構成要素であり得る。親水性にされる好ましい基材には、ポリマー基材、特にＰＥＥＫ基材が含まれる。例えば、気泡の形成は、センサを使用した測定を歪めることがあり得る。気泡は疎水性表面に付着する傾向があるため、本発明に従ってＺｒＰ及び／またはＴｉＰによりコーティングすることによってセンサの表面を親水性にすると、気泡の形成を防止するのに役立ち得る。親水性表面が好ましい場合がある他の基材には、カテーテル、チューブ、ノズル及びケーブル、例えば、ＰＥＥＫなどのポリマー材料から作製されたケーブルが含まれる。したがって、さらに好ましい基材は、センサまたはセンサ構成要素、カテーテル及びチューブである。
【００４１】
本発明のコーティングされた基材はまた、膜分離、光学装置、膜電極複合体を含む電子機器、及び燃料電池に有用であり得る。
【００４２】
コーティング
コーティングは、基材の表面全体、または表面の一部のみにわたって存在し得る。インプラントでは、インプラントの身体対向面の少なくとも２５（面積）％、さらに好ましくは少なくとも４０％、少なくとも５０％または少なくとも７０％がコーティングされることが好ましい。
【００４３】
下にある表面形態を維持するためには、薄いコーティングが望ましい。厚いコーティングは、割れるか、基材に対して層間剥離する傾向を示すことがある。したがって、好ましくは、基材がインプラントである場合、コーティングの厚さは、１０００ｎｍ以下、例えば、約１〜約１０００ｎｍまたは約５〜約１０００ｎｍである。厚さの下限は、好ましくは少なくとも約１ｎｍ、さらに好ましくは少なくとも約３ｎｍ、さらに一層好ましくは少なくとも約５ｎｍ、例えば少なくとも約１０ｎｍである。厚さの上限は、好ましくは約５００ｎｍ以下、さらに好ましくは約３００ｎｍ以下、さらに一層好ましくは約２５０ｎｍ以下、例えば約２００ｎｍ以下である。さらに好ましくは、コーティングの厚さは、約５〜約１５０ｎｍまたは約５〜約１００ｎｍの範囲である。最も好ましくは、コーティングの厚さは、約１０〜約４０ｎｍである。上記の下限のいずれかと上記の上限のいずれかとを組み合わせることによって得られる範囲も本発明に含まれる。
【００４４】
他のタイプの基材では、コーティングの厚さは１００ｎｍ未満、好ましくは約１〜約９９ｎｍである。厚さの下限は、好ましくは少なくとも約１ｎｍ、さらに好ましくは少なくとも約３ｎｍ、さらに一層好ましくは少なくとも約５ｎｍ、例えば少なくとも約１０ｎｍである。厚さの上限は、好ましくは約９５ｎｍ以下、さらに好ましくは約８０ｎｍ以下、さらに一層好ましくは約４０ｎｍ以下である。さらに好ましくは、コーティングの厚さは、約５〜約９５ｎｍまたは約５〜約８０ｎｍの範囲である。最も好ましくは、コーティングの厚さは、約１０〜約４０ｎｍである。上記の下限のいずれかと上記の上限のいずれかとを組み合わせることによって得られる範囲も本発明に含まれる。
【００４５】
好ましくは、窒素吸着を介して、及びブルナウアー・エメット・テラー（ＢＥＴ）モデルを使用して測定した場合のコーティング中のＺｒＰ及び／またはＴｉＰの比表面積は、約５〜約４００ｍ２／ｇである。さらに好ましくは、比表面積は、約５０〜約３５０ｍ２／ｇの範囲である。さらに一層好ましくは、比表面積は、約１００〜約２５０ｍ２／ｇの範囲である。コーティング中のＺｒＰ及び／またはＴｉＰの比表面積を直接測定することはできない。むしろ、それは、コーティング分散体の一部を焼成（燃焼）し、得られた粉末を分析することによって測定され得る。
【００４６】
本発明のコーティングは、好ましくは多孔質である。多孔質とは、コーティングが気体または液体を吸収することができることを意味する。好ましくは、コーティングは、最長寸法が約１〜約１００ｎｍの細孔を有する。本明細書で使用される場合、コーティング中の隣接する粒子間に空間が存在し、これにより気体または液体の吸収が可能になる場合、ＺｒＰまたはＴｉＰの粒子から形成されるコーティングも多孔質であると考えられる。細孔径は、ＳＥＭ及び画像分析を使用して測定され得る。比表面積は、コーティングの多孔性の間接的な測定としても機能する。比表面積が高ければ、一般に、多孔性の高いコーティングに対応する。
【００４７】
上述のように、多くのインプラントは、インビボでの一体化を加速するために粗面を有する。本発明は、基材の下にある表面形態を保存する非常に薄いコーティングを作製することを可能にし、ひいては、粗さを著しく変化させることなくマイクロメートル範囲の特徴をコーティングすることを可能にする。
【００４８】
コーティングの厚さの測定はいくつかの方法で行うことができる。厚さが１〜１０ｎｍの極めて薄いコーティングでは、Ｘ線光電子分光法（ＸＰＳ）を使用して厚さを概算することができる。ＸＰＳは、基材の最上部１０ｎｍから原子含有量を測定するため、コーティングが均質かつ均一に分布していれば、下にある基材からの信号を返すＸＰＳ測定では、コーティングの厚さが１〜１０ｎｍの範囲であることが示される。比較的厚いコーティング、例えば、１０ｎｍ超〜１００ｎｍ未満(＞１０ｎｍ  ｔｏ  ＜１００ｎｍ)では、例えば、強アルカリ性媒体にコーティングを溶解し、誘導結合プラズマ発光分光（ＩＣＰ−ＡＥＳ）を用いて抽出媒体の原子含有量を測定することによって、厚さを測定することができる。この厚さ範囲にあるコーティングを測定する別の方法は、ミリング及びリフトアウト手順を行い、その後に透過型電子顕微鏡（ＴＥＭ）分析を行うことによる。比較的厚いコーティング（＞１００ｎｍ）であれば、走査型電子顕微鏡（ＳＥＭ）を使用して、コーティングされた基材の断面を調べることによって測定することができる。
【００４９】
好ましくは、コーティングは、非晶質または低結晶性のＺｒＰ及び／またはＴｉＰから形成される。非晶質または低結晶性のＺｒＰまたはＴｉＰは、好適な処理によって高結晶性のＺｒＰまたはＴｉＰに変換することができるが、これは任意である。非晶質または低結晶性のＺｒＰまたはＴｉＰを高結晶性材料に変換する方法は、当技術分野で公知である。ただし、高結晶性のＺｒＰまたはＴｉＰへの変換には、一般に沸騰リン酸もしくは沸騰フッ酸による処理、または熱処理が必要である。したがって、基材が処理条件に耐性がない限り、それは適していない。
【００５０】
方法
本発明はまた、基材上にＺｒＰ及び／またはＴｉＰコーティングを形成する方法、及び基材の親水性を改善または増大する方法を提供する。
【００５１】
本発明は、基材の表面上に、リン酸ジルコニウムを含むか又はリン酸ジルコニウムからなるコーティングを形成するための第１の方法を提供し、該方法は、
ａ）ジルコニウム前駆体及び場合により界面活性剤を含む第１の油中水型エマルジョンとホスファート前駆体及び場合により界面活性剤を含む第２の油中水型エマルジョンとを混合し、ジルコニウム前駆体とホスファート前駆体とを一緒に反応させてナノサイズのリン酸ジルコニウム粒子の分散体を形成すること、
ｂ）好ましくは滴下、噴霧、または分散体に基材を浸漬することによって、基材の表面に該分散体を塗布すること、
ｃ）場合により、好ましくは基材の回転、毛管抽出、重力測定（ｇｒａｖｉｍｅｔｒｉｃ  ｆｏｒｃｅ）の使用、または基材上への圧縮ガスの流れの適用によって、基材の表面上に分散体の均一な層を形成すること、ならびに
ｄ）基材の表面上にリン酸ジルコニウムのコーティングを形成するために、好ましくは熱処理、プラズマ処理、液体抽出またはこれらの組合せによって、分散体のあらゆる他の成分を除去することを含む。
【００５２】
上記の方法の代わりに、上記の工程ａ）を工程ａ１）に置き換えることができる：
ａ１）ジルコニウム前駆体及び場合により界面活性剤を含む油中水型エマルジョンにホスファート前駆体を加えるか、ホスファート前駆体及び場合により界面活性剤を含む油中水型エマルジョンにジルコニウム前駆体を加え、ジルコニウム前駆体とホスファート前駆体とを一緒に反応させてナノサイズのリン酸ジルコニウム粒子の分散体を形成すること。
【００５３】
本発明はさらに、基材の表面上に、リン酸チタンを含むか又はリン酸チタンからなるコーティングを形成するための第２の方法を提供し、該方法は、
ｅ）ホスファート前駆体及び場合により界面活性剤を含む油中水型エマルジョンにチタン前駆体を加え、チタン前駆体とホスファート前駆体とを一緒に反応させてナノサイズのリン酸チタン粒子の分散体を形成すること、
ｆ）好ましくは滴下、噴霧、または分散体に基材を浸漬することによって、基材の表面に該分散体を塗布すること、
ｇ）場合により、好ましくは基材の回転、毛管抽出、重力測定の使用、または基材上への圧縮ガスの流れの適用によって、基材の表面上に分散体の均一な層を形成すること、ならびに
ｈ）基材の表面上にリン酸チタンのコーティングを形成するために、好ましくは熱処理、プラズマ処理、液体抽出またはこれらの組合せによって、分散体のあらゆる他の成分を除去することを含む。
【００５４】
本発明はさらに、基材の表面上に、リン酸チタン及び／またはリン酸ジルコニウムを含むかリン酸チタン及び／またはリン酸ジルコニウムからなるコーティングを形成するための第３の方法を提供し、該方法は、
ａ）有機（非水性）溶媒中にジルコニウム前駆体及び／またはチタン前駆体及び場合により界面活性剤を含む溶液とホスファート前駆体及び界面活性剤を含む油中水型エマルジョンとを混合し、ジルコニウム前駆体及び／またはチタン前駆体とホスファート前駆体とを一緒に反応させてナノサイズのリン酸ジルコニウム粒子及び／またはリン酸チタン粒子の分散体を形成すること、
ｂ）好ましくは滴下、噴霧、または分散体に基材を浸漬することにより、固体表面上に該分散体を塗布すること、
ｃ）場合により、好ましくは回転、毛管抽出、重力測定の使用、または基材上への圧縮ガスの流れの適用によって、基材上に分散体の均一な層を形成すること、ならびに
ｄ）基材上にリン酸ジルコニウム及び／またはリン酸チタンのコーティングを形成するために、好ましくは熱処理、プラズマ処理、液体抽出またはこれらの組合せによって、分散体のあらゆる他の成分を除去することを含む。
【００５５】
本発明はさらに、基材の表面の親水性を増加させる方法を提供し、該方法は、上記の本発明の方法のいずれかを使用して基材の表面上にコーティングを形成することを含む。
【００５６】
本発明の方法では、ナノサイズとは、最長寸法が１〜１００ｎｍの粒子を指す。
【００５７】
好ましくは、本発明の方法で使用するための出発エマルジョン及び溶液のそれぞれはまた、１つ以上の界面活性剤を含む。
【００５８】
チタン前駆体は、四塩化チタン（ＴｉＣｌ４）、チタンエトキシド、チタンイソプロポキシド及びチタンジイソプロポキシドビス（アセチルアセトナート）など、好適な有機溶媒に溶解することができる任意の好適なチタン塩または化合物であり得る。ＴｉＣｌ４及びチタンイソプロポキシドを含む多くのチタン化合物は、水と接触すると加水分解して二酸化チタンを形成する。そのため、リン酸チタンコーティングの合成では、チタン前駆体と水との早期の接触を避けることが重要である。したがって、好ましいチタン前駆体は、有機溶媒に可溶な化合物である。二酸化チタン、硫酸チタン、炭化チタンまたはリン酸チタンなどの水に不溶性のチタン塩または化合物は、前駆体として使用するのに適していない。
【００５９】
ジルコニウム前駆体は、四塩化ジルコニウム（ＺｒＣｌ４）、オキシ塩化ジルコニル、硝酸ジルコニル、ジルコニウムエトキシド、ジルコニウムイソプロポキシド及びジルコニウムジイソプロポキシドビス（アセチルアセトナート）を含む任意の好適なジルコニウム塩または化合物であり得る。第１の方法で使用する場合、ジルコニウム前駆体は、油中水型エマルジョンの水相中に存在するように、水溶性であるべきである。好適な水溶性前駆体には、四塩化ジルコニウム、オキシ塩化ジルコニル及び硝酸ジルコニルが含まれる。第３の方法で使用する場合、ジルコニウム前駆体は有機溶媒に可溶であるべきである。好適な有機可溶性前駆体には、ジルコニウムエトキシド、ジルコニウムイソプロポキシド及びジルコニウムジイソプロポキシドビス（アセチルアセトナート）が含まれる。
【００６０】
リン前駆体は、リン酸（Ｈ３ＰＯ４）、Ｎａ３ＰＯ４、Ｎａ２ＨＰＯ４、ＮａＨ２ＰＯ４、Ｋ３ＰＯ４、Ｋ２ＨＰＯ４、ＫＨ２ＰＯ４、亜リン酸（Ｈ３ＰＯ３）、次亜リン酸（Ｈ３ＰＯ２）、または亜リン酸トリエチルなどの亜リン酸エステルであり得る。好ましくは、リン前駆体は、油中水型エマルジョンの水相中に存在するように、水溶性である。
【００６１】
金属前駆体及びホスファート前駆体は、例えば、約１：１〜約１：３のＺｒ対ホスファートのモル比、または約１：２のチタン対ホスファートのモル比を提供するために、任意の好適なモル比で使用され得る。
【００６２】
本発明の方法で使用される油中水型エマルジョンは、好ましくはマイクロエマルジョンである。エマルジョンは、典型的には界面活性剤を含有するが、ナノサイズの水性ドメインを有する任意の界面活性剤安定化系を使用することができる可能性がある。マイクロエマルジョンは一般に、連続相内に分散された、直径約１〜１００ｎｍ、例えば直径約１０〜５０ｎｍの液滴またはドメインとして存在する分散相を含む。油中水型マイクロエマルジョンでは、水は分散相を形成し、水と混和しないか実質的に混和しない有機溶媒（油）は連続相を形成する。界面活性剤は通常、分散相と連続相との間の界面に存在して、エマルジョンの安定化を助ける（Ｋ．Ｈｏｌｍｂｅｒｇ  ｅｔ  ａｌ．Ｓｕｒｆａｃｔａｎｔｓ  ａｎｄ  Ｐｏｌｙｍｅｒｓ  ｉｎ  ａｑｕｅｏｕｓ  ｓｏｌｕｔｉｏｎｓ，Ｗｉｌｅｙ，ＩＳＢＮ  ０−４７１−４９８８３−１）。マイクロエマルジョンの１つの有益な特性は、それがチタンなどの極性かつ親水性の表面であろうと、ＰＥＥＫなどの非極性かつ疎水性の表面であろうと、ほぼあらゆる表面を濡らし、その上に広がる能力である。
【００６３】
理論に拘束されることなく、出発油中水型エマルジョン中の好ましくは界面活性剤によって覆われた分散水ドメインは、ＺｒＰまたはＴｉＰの成長粒子が衝突し、さらに大きな凝集体に成長するのを防止するナノサイズ（例えば、約１〜約１００ｎｍの範囲の直径を有する）の反応容器として機能すると考えられている。その結果、水ドメインが、分散したナノサイズのＺｒＰ粒子またはＴｉＰ粒子を含有する分散体が得られる。
【００６４】
本発明の方法で使用するためのエマルジョンは、様々な界面活性剤／溶媒／水の組合せを使用して形成することができる。本明細書における方法に使用するのに適した界面活性剤には、限定するものではないが、非イオン性界面活性剤、例えば、ポリ（プロピレンオキシド）（ＰＰＯ）−ポリ（エチレンオキシド）（ＰＥＯ）界面活性剤、例えば、ＰＥＯ−ＰＰＯ−ＰＥＯ及びＰＰＯ−ＰＥＯ−ＰＰＯ界面活性剤、アルコールエトキシラート（Ｃ−ＥＯ）、ポリソルバート、直鎖アルコール、脂肪酸アミド、アルキルフェノールエトキシラート及びポリグリセロールアルキルエーテル、アニオン性界面活性剤、例えば、アルキルホスファート、アルキルスルホナート及びアルキルスルファート、ならびにカチオン性界面活性剤、例えば、第４級アンモニウム塩が含まれる。好ましい界面活性剤には、ポリ（エチレンオキシド）−ポリ（プロピレンオキシド）−ポリ（エチレンオキシド）（ＰＥＯ−ＰＰＯ−ＰＥＯ）ブロックコポリマーＰｌｕｒｏｎｉｃ  Ｌ６４及びＰｌｕｒｏｎｉｃ  Ｐ８４ならびにアルキルフェノールエトキシラートが含まれる。好適なアルキルフェノールエトキシラートには、ＣＡＳ登録番号９００２−９３−１を有し、以下の式によって特徴付けられるＴｒｉｔｏｎ  Ｘ−１００など、Ｔｒｉｔｏｎの商標の下でＴｈｅ  Ｄｏｗ  Ｃｈｅｍｉｃａｌ  Ｃｏｍｐａｎｙから入手可能なものが含まれ、
【化１】
2021513451.tif 000002
式中、ｎは９〜１０である。
【００６５】
出発エマルジョンまたは溶液を作成するのに適した有機溶媒には、脂肪族、芳香族及び環状炭化水素、アルコール、エステル、エーテル、ケトンならびにそれらの混合物など、水と混和しないか実質的に混和しない任意の溶媒が含まれる。好ましい有機溶媒には、ｐ−キシレン、シクロヘキサン及びヘキサデカンならびにそれらの組合せが含まれる。
【００６６】
本明細書に開示される方法で２つの異なるエマルジョン、またはエマルジョン及び有機溶液が使用される場合、同じ有機溶媒が両方で使用されることが好ましい。同様に、同じ界面活性剤が両方で使用されることが好ましい。
【００６７】
本発明の方法の混合工程では、金属前駆体とホスファート前駆体とが一緒に反応してＴｉＰまたはＺｒＰを形成するのに十分な時間にわたって、混合が継続されるべきである。典型的には、反応が確実に完了するように、混合は約５〜約２４時間、好ましくは約６時間継続すべきである。ＺｒＰ及びＴｉＰは、水及び使用される有機溶媒に不溶性であるため、沈殿して、ＺｒＰ及び／またはＴｉＰのコロイド分散体が生じる本明細書で使用される場合、コロイド分散体とは、液体中に分散され、サイズが約１〜約１０００ｎｍの粒子を指す。
【００６８】
基材の表面に対する分散体の塗布は、噴霧、ディップコーティングを含む当技術分野で公知の任意の技術を使用して、または滴下によって行われ得る。スピンコータなどの装置を使用して、過剰なコーティング分散体を除去することによってコーティング液層の厚さを制御し、液体を広げて基材のあらゆる所望の表面上に均一な層を作成することができる。
【００６９】
コーティング分散体が基材に塗布されると、水、有機溶媒及び任意の界面活性剤など、ＴｉＰまたはＺｒＰ以外の分散体の成分が除去されて、リン酸ジルコニウムまたはリン酸チタンの層のみが残されなければならない。これにより、ＺｒＰ及び／またはＴｉＰのナノサイズの粒子が一緒に凝集または融合して、連続的な多孔質コーティングが形成される。乾燥を使用して水及び任意の有機溶媒を除去することができるが、存在する任意の界面活性剤を除去するために他の方法が必要とされ得る。他の全成分を除去するための便利な方法は、界面活性剤を燃焼させ、水及び有機溶媒を蒸発させるのに十分高い温度で熱処理を行うことである。熱処理はまた、ホスファート化合物と基材との間の接着性を増大させ得、無菌のコーティングされた基材を提供するという追加の利点を有し、工業環境でコーティングプロセスを実施することができることが魅力的である。コーティング分散体の層は非常に薄いため、熱処理は約５〜約１０分以下という短時間で行うことができる。この短時間の熱処理は、基材材料の機械的特性に影響を与えない。熱処理に適した温度は、チタンなどの金属では約３００〜約５５０℃、ＰＥＥＫなどのポリマーでは約３００〜約３５０℃である。
【００７０】
コーティング分散体の有機成分及び水性成分を除去する別の方法は、イソプロパノールまたはｐ−キシレンなどの好適な溶媒を使用して抽出を行って、界面活性剤及び溶媒を除去することである。この方法は、高温処理に耐えられない材料、例えば低融点ポリマーに特に適している。
【００７１】
コーティング分散体の有機成分及び水性成分を除去するさらに別の方法は、プラズマ洗浄装置を使用することである。真空チャンバ内でイオン化ガス（プラズマ）を用いてインプラント表面を処理することによって、界面活性剤などの分散体の任意の有機成分が完全に酸化され、水及び有機溶媒が蒸発する間に除去され得る。
【００７２】
本発明の方法の１つの利点は、それらが、複雑な形状を有する基材など、基材の露出した表面全体にわたってコーティング、好ましくは連続コーティングを形成するために使用することができることである。ポリマーから作製されたインプラントは多くの場合複雑な形状を有し、従来の技術を使用して表面全体をコーティングすることが困難であり得るため、これは、ポリマーから作製されたインプラントには特に有利である。本発明の方法は湿式化学技術であるため、化学蒸着、物理蒸着またはプラズマスプレーなどの視線技術（ｌｉｎｅ  ｏｆ  ｓｉｇｈｔ  ｔｅｃｈｎｉｑｕｅ）とは対照的に、それらは、３Ｄプリントされた複雑な構造のコーティングに使用するのに（付加製造）、または金属フォームなどの構造をコーティングするのに非常に適している。
【００７３】
前述したように、多くのインプラントは、一体化を加速するために粗面を有する。本発明の方法は、粗さを著しく変化させることなくマイクロメートル範囲の特徴をコーティングすることを可能にする非常に薄いコーティングを作製することを可能にする。例えば、出発エマルジョンまたは溶液中の前駆体の濃度を変化させることにより、スピンコーティング手順中に回転速度を変化させることにより、及び／またはスピンコーティング手順中に圧縮空気を適用することにより、コーティングの厚さを変化させることができる。３Ｄプリント構造または金属フォームなどの多孔質構造上の厚さを制御する別の方法は、乾燥工程の前に毛管抽出によって構造から一定量のコーティングマイクロエマルジョンを除去することである。この方法では、コーティングされた基材は、コーティングされた基材からコーティング液を抽出する能力を有する多孔質材料上に配置される。多孔質材料の材料、細孔径及び厚さに応じて、抽出されるコーティング液の量は変化し得、これは、乾燥後のコーティング層の厚さに影響を与える。
【００７４】
ＴｉＰ及び／またはＺｒＰコーティングは、それらが塗布される基材の表面を、ポリマーでは親水性にし、または金属では超親水性（水接触角＜１０°）にする。したがって、本発明はさらに、基材の表面の親水性を増加させる方法を提供し、該方法は、上記の本発明の方法のいずれかを使用して基材の表面上にコーティングを形成することを含む。
【００７５】
インプラントには多孔質コーティングが好ましいが、非多孔質コーティングも使用することができる。非多孔質コーティングは、化学蒸着、物理蒸着またはプラズマスプレー技術を使用して、基材上に形成され得る。ただし、これらの技術は、粗面、３Ｄプリント構造または金属フォームなどの複雑な構造をコーティングするのには適さない可能性がある視線技術である。
【００７６】
ＴｉＰコーティング及びＺｒＰコーティングは、形成された後、例えば、追加のコーティング層及び／または活性化合物を加えることによって機能化されてもよい。活性化合物は、コーティングによって吸着されてもよいし、コーティングに付着してもよい。好適な活性化合物には、骨成長を刺激するか、細菌の増殖を防ぐ物質が含まれる。骨組織の成長を刺激することができる物質は、限定するものではないが、骨形成タンパク質（ＢＭＰ）、ビスホスホナート、リン酸カルシウム、カルシウムイオン及びマグネシウムイオンを含む。また、限定するものではないが、ゲンタマイシンもしくはクロロヘキシジンなどの抗生物質、デフェンシンなどの内因性物質、または銀もしくは亜鉛などの無機抗生物質を含む、細菌の増殖を防ぐ物質の付着を用いてコーティングを機能化することも可能である。
【００７７】
機能化は、所望の活性化合物または活性化合物の混合物の溶液または分散体に、コーティングされた基材を浸漬することによって行われ得る。
【００７８】
基材をコーティングするための公知の技術を使用して、ＴｉＰコーティングまたはＺｒＰコーティングの上に追加のコーティング層を堆積させてもよい。例えば、国際公開第２００５／１２３５７９号パンフレットの方法を使用して、ヒドロキシアパタイトまたは他のリン酸カルシウムの層を堆積させてもよい。好ましい追加のコーティング層は、非晶質リン酸カルシウム、リン酸一カルシウム、リン酸二カルシウム、リン酸三カルシウム、リン酸四カルシウム、ヒドロキシアパタイト、リン酸八カルシウムまたはそれらの混合物、さらに好ましくはヒドロキシアパタイトを含む。このように、インプラント上に複合コーティングが作製されてもよく、この場合、上層は数カ月のうちに吸収され、骨成長を刺激し、ＴｉＰまたはＺｒＰの下層は、経時的に吸収されない安定した基材として機能する。
【００７９】
本発明は、本明細書に開示される好ましい特徴のありとあらゆる組合せを含む。特に、コーティングされた基材のあらゆる好ましい特徴は、本発明の方法によって得ることができるコーティングされた基材の好ましい特徴でもある。
【００８０】
例
以下は、本発明の非限定的な例である。
略語：
ＰＢＳ−リン酸緩衝食塩水
Ｓａ−表面の算術平均高さ
ＳＢＦ−模擬体液
【００８１】
例１ａ．ＺｒＰコーティング分散体の製造
ビーカー１内で、以下の成分を混合してマイクロエマルジョンを形成した：
１７．５ｇ  Ｐｌｕｒｏｎｉｃ  Ｌ６４（ＢＡＳＦ）
５３．７５ｇ  ｐ−キシレン（Ｓｉｇｍａ−Ａｌｄｒｉｃｈ）
３．７５ｇ  Ｈ２Ｏ
０．５００ｇ  ＺｒＣｌ４（Ｓｉｇｍａ−Ａｌｄｒｉｃｈ）
【００８２】
ビーカー２内で、以下の成分を混合してマイクロエマルジョンを形成した：
１７．５ｇ  Ｐｌｕｒｏｎｉｃ  Ｌ６４（ＢＡＳＦ）
５３．７５ｇ  ｐ−キシレン（Ｓｉｇｍａ−Ａｌｄｒｉｃｈ）
３．７５ｇ  Ｈ２Ｏ
０．４９５ｇ  Ｈ３ＰＯ４  ８５％（Ｆｌｕｋａ）
【００８３】
ビーカー２の内容物をビーカー１に注ぎ、得られた混合物をマグネチックスターラー上に２４時間置いた。得られた分散体は、わずかな濁りを伴う半透明であった。
【００８４】
例１ｂ．別のＺｒＰコーティング分散体の製造
ビーカー１内で、以下の成分を混合してマイクロエマルジョンを形成した：
１２．５ｇ  Ｔｒｉｔｏｎ  Ｘ−１００（Ｓｉｇｍａ−Ａｌｄｒｉｃｈ）
３．１ｇ  １−ヘキサノール（Ｓｉｇｍａ−Ａｌｄｒｉｃｈ）
２３．５ｇ  シクロヘキサン
３．４０ｍｌ  Ｈ２Ｏ
０．６２６ｇ  ＺｒＯＣｌ２＊８Ｈ２Ｏ
【００８５】
ビーカー２内で、以下の成分を混合してマイクロエマルジョンを形成した：
１２．５ｇ  Ｔｒｉｔｏｎ  Ｘ−１００（Ｓｉｇｍａ−Ａｌｄｒｉｃｈ）
３．１ｇ  １−ヘキサノール（Ｓｉｇｍａ−Ａｌｄｒｉｃｈ）
２３．５ｇ  シクロヘキサン
３．４０ｍｌ  Ｈ２Ｏ
０．４４８ｇ  Ｈ３ＰＯ４  ８５％（Ｆｌｕｋａ）
【００８６】
ビーカー２の内容物をビーカー１に注ぎ、得られた混合物をマグネチックスターラー上に２４時間置いた。得られた分散体は半透明でわずかに濁っていた。
【００８７】
例２．ＴｉＰコーティング分散体の製造
ビーカー１内で、以下の成分を混合して溶液を形成した：
１７．５ｇ  Ｐｌｕｒｏｎｉｃ  Ｌ６４（ＢＡＳＦ）
５３．７５ｇ  ｐ−キシレン（Ｓｉｇｍａ−Ａｌｄｒｉｃｈ）
０．５００ｇ  チタンイソプロポキシド（Ｓｉｇｍａ−Ａｌｄｒｉｃｈ）
【００８８】
ビーカー２内で、以下の成分を混合してマイクロエマルジョンを形成した：
１７．５５ｇ  Ｐｌｕｒｏｎｉｃ  Ｌ６４（ＢＡＳＦ）
５３．７５ｇ  ｐ−キシレン（Ｓｉｇｍａ−Ａｌｄｒｉｃｈ）
７．５ｇ  Ｈ２Ｏ
０．４０６ｇ  Ｈ３ＰＯ４  ８５％（Ｆｌｕｋａ）
【００８９】
ビーカー２の内容物をビーカー１に注ぎ、得られた混合物をマグネチックスターラー上に２４時間置いた。得られた分散体は、わずかな濁りを伴う半透明であった。
【００９０】
例３ａ．チタンディスク上へのナノサイズのＺｒＰコーティングの塗布
グレード４００のサンドペーパーを用いて、直径６ｍｍ及び厚さ２ｍｍのチタンディスクを粗面化し、次いで、イソプロパノール、１  Ｍ  ＨＮＯ３及び水で洗浄した。スピンコーティング装置上にディスクを置き、その後、例１ａで調製した８５μｌのコーティング分散体を加えた。次いで、スピンコーティング装置を使用して、ディスクを２２００ｒｐｍで３秒間回転させた。ディスクを室温で乾燥させ、その後、酸素富化雰囲気中で４５０℃に設定した炉内に５分間置いた。熱処理後、ディスクを室温まで冷却し、ＳＥＭ及びＸＰＳにより分析した。コーティングされたディスクのＳＥＭ画像を図１ａに示す（スケールバー＝２００ｎｍ）。この高倍率画像から分かるように、コーティングは多孔質の外観を有し、細孔径は１０〜３０ｎｍである。
【００９１】
例３ｂ．チタンディスク上へのナノサイズのＺｒＰコーティングの塗布
異なる組成を有するコーティング分散体の外観を調べるために、グレード４００のサンドペーパーを用いて、直径６ｍｍ及び厚さ２ｍｍのチタンディスクを粗面化し、次いで、イソプロパノール、１  Ｍ  ＨＮＯ３及び水で洗浄した。スピンコーティング装置上にディスクを置き、その後、例１ｂで調製した８５μｌのコーティング分散体を加えた。次いで、スピンコーティング装置を使用して、ディスクを２２００ｒｐｍで３秒間回転させた。ディスクを室温で乾燥させ、その後、酸素富化雰囲気中で４５０℃に設定した炉内に５分間置いた。熱処理後、ディスクを室温まで冷却し、ＳＥＭ及びＸＰＳにより分析した。コーティングされたディスクのＳＥＭ画像を図１ｂに示す（スケールバー＝２００ｎｍ）。この画像から分かるように、コーティングは、例１ａに記載したコーティング分散体と同様の外観を有する。
【００９２】
例４．チタンディスク上へのナノサイズのＴｉＰコーティングの塗布
例３に従って、直径６ｍｍ及び厚さ２ｍｍのチタンディスクを粗面化し、洗浄した。スピンコーティング装置上にディスクを置き、その後、例２で調製した８５μｌのコーティング分散体を加えた。次いで、スピンコーティング装置を使用して、ディスクを３０００ｒｐｍで１０秒間回転させた。例３ａに従ってディスクを熱処理した。ディスクを室温まで冷却し、ＳＥＭ及びＸＰＳにより分析した。コーティングされたディスクのＳＥＭ画像を図２に示す（スケールバー＝１００ｎｍ）。見て分かるように、コーティングはＺｒＰコーティングと同様の外観を有し、多孔質のフォーム状構造を有する。細孔径は、ＺｒＰコーティングと同じ範囲である。この画像の上部には機械加工による縞模様が見え、興味深いことに、これらのパターンはコーティングされた部分に続き、コーティングが、下にあるトポグラフィーに追従することを示している。
【００９３】
例５．ＰＥＥＫスクリュー上へのナノサイズのＺｒＰコーティングの塗布
吸収性ブラスト媒体（ヒドロキシアパタイト、ＲＢＭ  ＷＡＳ  １８０−３００，ＭｅｄｉｃａｌＧｒｏｕｐ  Ｃｏｒｐ，Ｆｒａｎｃｅ）を用いて、直径３．５ｍｍ及び長さ４ｍｍのＰＥＥＫスクリュー（ＰＥＥＫ−Ｏｐｔｉｍａ（Ｉｎｖｉｂｉｏ  Ｌｔｄ）から機械加工した）を１．１μｍの粗さ（Ｓａ）までブラストした。ブラスト前の粗さは０．５５μｍ（Ｓａ）であった。ＲＢＭ媒体を溶解し、インプラントの上に例１ａで調製した８５μｌのコーティング分散体を塗布することによりインプラントをコーティングし、スピンコーティング装置上で２５００ｒｐｍ及び５秒間回転させた。インプラントスクリューを室温で乾燥させ、その後、酸素富化雰囲気中で３４０℃に設定した炉内に５分間置いた。熱処理後、スクリューを室温まで冷却し、ＳＥＭ及びＸＰＳにより分析した。低倍率（４０Ｘ）及び高倍率（４００００Ｘ）でのコーティングされたスクリューのＳＥＭ画像を図３に示す。低倍率（上の画像、スケールバー２００μｍ）では、コーティングは見えず、このサイズレベルではトポグラフィーが変化しないことが分かる。高倍率（下の画像、スケールバー２００ｎｍ）では、コーティングは基材の上の多孔質層として見ることができる。
【００９４】
例６．ＺｒＰコーティングの接着性及び耐酸性の調査
例５で使用したパラメータに従って、直径３．５ｍｍ及び４ｍｍの機械加工されたＰＥＥＫスクリューをコーティングした。水２００ｍｌのビーカーにスクリューの一群を浸漬し、５分間超音波処理した。ｐＨ４の酢酸２００ｍｌのビーカーに別の群を浸漬した。スクリューを洗浄し、乾燥させ、ＸＰＳにより分析した。この測定結果を図４に示す（ＸＰＳを用いて測定したＺｒＰの総量、ＺｒとＰとの原子％の合計として計算）。この図が示すように、ＺｒＰコーティングは、超音波処理、または酸性ｐＨへの曝露による影響を受けなかった。
【００９５】
例７．ＺｒＰコーティングの無機化特性の調査
例３ａに記載されているように、直径６ｍｍ及び厚さ２ｍｍのチタンディスク及びＰＥＥＫディスクを粗面化し、洗浄した。例３ａに記載されたパラメータを使用して、チタンディスクをコーティングした。２５００ｒｐｍで３秒間、３２５℃の温度で５分間、酸素雰囲気中で回転させてＰＥＥＫディスクをコーティングした。次いで、ＰＡＡ  Ｃｅｌｌ  Ｃｕｌｔｕｒｅ  Ｃｏｍｐａｎｙ製のＣａ＆Ｍｇを含むダルベッコのＰＢＳ（１ｘ）（模擬体液）にディスクを浸漬した。２４時間後、ＳＢＦ浴からディスクを取り出し、タイプ１（超純）水で十分にすすいだ。ディスクを乾燥させ、次いで、ＸＰＳにより分析した。ＸＰＳを用いて測定した様々なサンプルのカルシウム量を図５に示す。この図から分かるように、未処理のＰＥＥＫではカルシウムは検出されなかった。ＺｒＰコーティングディスクでは、２．８％のカルシウムが検出された。比較として、チタンディスクもこの試験に含め、これらのディスクのカルシウム量は、ＺｒＰコーティングＰＥＥＫディスクに対して検出された量の約２倍であった（５．６％）。これは、ＰＥＥＫ基材上のＺｒＰコーティングが、骨細胞成長に非常に重要であることが知られている特性である無機化を誘導する表面を生成することを示している。
【００９６】
例８．模擬塩水に入れられたＰＥＥＫディスク上のＺｒＰコーティングのコーティング安定性及び親水性の調査
例３ａに従って、直径６ｍｍ及び厚さ２ｍｍのＰＥＥＫディスクを粗面化し、洗浄した。例３ａに記載されているようにＺｒＰによりディスクの半分をコーティングし、残りの半分はコーティングせずに残し、対照サンプルとして使用した。２４．６１５ｇ／ｌ  ＮａＣｌ、４．１０５ｇ／ｌ  Ｎａ２ＳＯ４、１１．０６ｇ／ｌ  ＭｇＣｌ２・６Ｈ２Ｏ及び１．５５８ｇ／ｌ  ＣａＣｌ２・２Ｈ２Ｏを含む、天然海水の組成を模倣するように設計された食塩溶液にディスクを浸漬した。０．２Ｍ  ＮａＯＨ溶液を用いて、溶液をｐＨ８に調整した。ＺｒＰによりディスクの半分をコーティングし、残りの半分をコーティングせずに残し、対照サンプルとして使用した。１週間後及び２週間後、食塩溶液からディスクを取り出した。タイプ１水でディスクを洗浄し、乾燥させ、水接触角を分析した。この分析の結果を図６に示す。見て分かるように、食塩溶液に浸漬する前は、ＺｒＰコーティングディスクは親水性であり、接触角は約４５°であったが、非コーティングディスクは疎水性であり、接触角は約１１０°であった。コーティングディスクと非コーティングディスクとの接触角の差は、１週間後及び２週間後ではほぼ同じあった。コーティングディスクは親水性を維持し、接触角は４５〜５０°であったのに対して、非コーティングディスクは疎水性であり、接触角は９０〜１００°であった。これは、ＺｒＰコーティングされたサンプルでは親水性が維持されたことを示している。
【００９７】
例９．ＺｒＰとＨＡとの組合せコーティングの調製
例３ａに記載されるように、直径６ｍｍ及び厚さ２ｍｍのＰＥＥＫディスクを粗面化し、洗浄した。スピンコーティング装置上にＰＥＥＫディスクを置き、その後、例１ａに記載された７５μｌのコーティング分散体を加えた。スピンコーティング装置を使用して、ディスクを１３００ｒｐｍで３秒間回転させた。ディスクを１２０℃で１０分間乾燥させ、その後、室温で５分間冷却させた。続いて、空気供給雰囲気（ａｉｒ−ｆｅｄ  ａｔｍｏｓｐｈｅｒｅ）中で３２５℃に設定した炉内にディスクを５分間置いた。熱処理後、ディスクを室温まで冷却した。
【００９８】
コーティングされたＰＥＥＫを再びスピンコーティング装置上に置き、使用したコーティング分散体が国際公開第２００５／１２３５７９号パンフレットの例２に記載された分散体であったことを除いて、上記のプロセスを繰り返した。熱処理後、ディスクを室温まで冷却し、ＸＰＳにより分析した。この分析は、微量のＺｒとともに８．８％のＣａと５．５％のＰとを示し、これはＣａＰコーティングがチタン基材の上に直接形成されたのと同様に挙動したことを示す。ディスクのＳＥＭ画像を図７に示す（スケールバー＝５００ｎｍ）。見て分かるように、ＨＡ層はＺｒＰ層の下にある構造に追従し、ＺｒＰコーティングの上に均一な針状のＨＡ結晶の薄い層を形成する。
【００９９】
例１０．ＺｒＰコーティングＰＥＥＫインプラントのオッセオインテグレーション特性のインビボ試験
例５に従ってＰＥＥＫスクリューをブラストし、コーティングした。機械加工ＰＥＥＫインプラント、ブラストＰＥＥＫ及びＺｒＰコーティングインプラントは、いずれも同じスクリュー形状のマクロ形状であり、その後７匹のウサギの脛骨に埋め込んだ。インプラントを６週間治癒させた後、動物を殺処分し、Ｔｏｈｎｉｃｈｉトルクゲージを用いてインプラントの除去トルクを測定した。様々な群の除去トルク値（Ｎｃｍ単位）を図８に示す。ブラスト処理は、回転させたインプラントの６．９Ｎｃｍからブラストしたインプラントの９．１Ｎｃｍまでインプラントの固定強度を増加させたことが分かる。ＺｒＰによりコーティングすると、固定強度が１３．５Ｎｃｍに増加した。統計的有意性（Ｍａｎｎ−Ｗｈｉｔｎｅｙ  Ｕ）は、ＺｒＰコーティングスクリュー対ブラストスクリューではｐ（０．０５）であった。これは、ＺｒＰコーティングが、生体不活性ＰＥＥＫ表面をオッセオインテグレーションする表面に変換することを示している。
【０１００】
例１１．保管中の親水性の調査
熱処理のために酸素富化雰囲気中で４５０℃の温度を使用して、例１ａに記載されたコーティング分散体を用いて、約１．０μｍ（Ｓａ）の粗さを有する酸エッチングした歯科用インプラントをＺｒＰによりコーティングした。第２の試験群では、国際公開第２００５／１２３５７９号パンフレットに従って、同じタイプのインプラントをＨＡによりコーティングした。第３の試験群では、ＺｒＰ及びＨＡにより処理されたインプラントと同じ温度を使用して、同じタイプのインプラントを熱処理した。全インプラントをガラスバイアルに入れ、１、２、４、８及び１２週間保管した。各期間の後、液体吸着を測定した。各インプラント及び各時間に別個のガラスバイアルを使用し、すなわち、液体吸着測定後、インプラントを廃棄した。下部３つのスレッドが水面下になるまで、タイプ１水を含むビーカー内にインプラントを下降させることにより、液体吸着を測定した。次いで、インプラントに３０秒間水を吸着させ、その後インプラントを持ち上げて、インプラントのどの部分も水面に触れないようにした。次いで、インプラントを化学天秤に載せ、重量を記録した。液浸前後のインプラントの重量を比較することにより、吸着水の重量を計算することができた。これらの測定結果を図９に示す（●＝熱処理済み（ＨＴ）、■＝ＺｒＰコーティング済み、▲＝ＨＡコーティング済み）。図９から分かるように、ＺｒＰ及びＨＡにより処理されたスクリューは、経時的に親水性を保持していた。熱処理されたスクリューは、最初は親水性であったが、この親水性は保管中に低下した。
【図１ａ】
2021513451.tif 000003
【図１ｂ】
2021513451.tif 000004
【図２】
2021513451.tif 000005
【図３】
2021513451.tif 000006
【図４】
2021513451.tif 000007
【図５】
2021513451.tif 000008
【図６】
2021513451.tif 000009
【図７】
2021513451.tif 000010
【図８】
2021513451.tif 000011
【図９】
2021513451.tif 000012
【国際調査報告】
2021513451.tif 000013
2021513451.tif 000014
2021513451.tif 000015